СПОСОБ ИЗГОТОВЛЕНИЯ КЕРАМИЧЕСКИХ ТИГЛЕЙ ДЛЯ АЛЮМОТЕРМИЧЕСКОЙ ВЫПЛАВКИ ЛИГАТУР РЕДКИХ ТУГОПЛАВКИХ МЕТАЛЛОВ

3
1. Способ изготовления керамических тиглей для алюмотермической выплавки лигатур редких тугоплавких металлов, включающий формирование тигля из огнеупорной массы, выдержку, сушку и охлаждение тигля, при этом тигель изготавливают из огнеупорной массы, которую готовят смешиванием измельченного шлака - побочного продукта алюмотермического производства выплавляемых лигатур и/или измельченной футеровки тигля, использованного для производства выплавляемых лигатур, а также, суперпластификатора СП-1 и высокоглиноземистого цемента, при изготовлении тиглей для выплавки лигатур ванадия используют шлаки с содержанием молибдена не более 0,1%, железа - не более 0,5%, для выплавки лигатур молибдена - шлаки с содержанием ванадия не более 0,1%, измельченную футеровку тигля, использованного для выплавки лигатуры ванадия или молибдена соответственно, при этом вначале смешивают шлак и/или футеровку использованного тигля с пластификатором из расчета 0,8-1,2 кг пластификатора на 200 кг шлака и/или использованной футеровки, полученную смесь разбавляют водой из расчета 1 дм на 14-15 кг шлака и/или использованной футеровки, смешивают до полного увлажнения смеси, затем вводят высокоглиноземистый цемент из расчета 0,5-1,5 кг на 12-14 кг шлака и/или использованной футеровки, огнеупорную смесь перемешивают до однородной массы, сушку тигля осуществляют выдержкой при температуре от 100 до 150°C в течение 2±0,5 часов, после чего температуру сушки увеличивают до 650°C и выдерживают в течение 10±0,5 часов.
2
3
2
3
2. Способ по п.1, отличающийся тем, что используют высокоглиноземистый цемент, содержащий только моно- и диалюминат кальция (СаО∙AlO и СаО∙2AlO) в соотношении 1:1.